(57)【要約】【課題】乾燥後に良好な機械特性を有する水溶性塗料組成物及び塗料を提供する。【解決手段】水性媒体（Ｂ）中に分散された乳化塗料（Ａ）を含む水溶性塗料組成物を提供する。前記乳化塗料（Ａ）は、２つ以上の官能基を少なくとも含む多官能基モノマーを含み、該多官能基モノマーは、脱水（加熱乾燥）プロセス中に架橋を開始して、半相互貫入高分子網目構造又は相互貫入高分子網目構造を形成する。電子製品の外表面に前記水溶性塗料組成物を塗布することによって、該電子製品の硬さ、耐摩耗性及び耐溶剤性等の機械特性を改善することができる。【選択図】図１
2005307149.tif 000002
【特許請求の範囲】
【請求項１】
水性媒体（Ｂ）中に分散された乳化塗料（Ａ）を含み、
該乳化塗料（Ａ）が２つ以上の官能基を少なくとも含む多官能基モノマーを含み、
該多官能基モノマーが脱水（加熱乾燥）プロセス中に架橋プロセスを開始することを特徴とする水溶性塗料組成物。
【請求項２】
前記乳化塗料（Ａ）が乳化水溶性ポリウレタン塗料（Ａ１）又は乳化エポキシ樹脂塗料（Ａ２）を含むことを特徴とする請求項１に記載の水溶性塗料組成物。
【請求項３】
前記乳化水溶性ポリウレタン塗料（Ａ１）が多価アルコールモノマー（ａ）及びイソシアネートモノマー（ｂ）からなる群から選択されるモノマーを含み、
前記多価アルコールモノマー（ａ）が下記式（１）：
【化１】
2005307149.tif 000009
［式中、Ｒ1は、１級、２級、３級又は４級の複数の炭素から構成される炭素鎖であり、ｎは、２〜４の範囲から選ばれる整数であり、−ＯＨ基は、前記炭素のいずれかに結合しており、前記炭素間には酸素原子又は他の原子が結合されていてもよい］で表され、
前記イソシアネートモノマー（ｂ）が下記式（２）：
【化２】
2005307149.tif 000010
［式中、Ｒ2は、１級、２級、３級又は４級の複数の炭素から構成される炭素鎖であり、ｍは、２〜４の整数であり、−ＮＣＯ基は、前記炭素のいずれかに結合しており、前記炭素間には酸素原子又は他の原子が結合されていてもよい］で表されることを特徴とする請求項２に記載の水溶性塗料組成物。
【請求項４】
前記多価アルコールモノマー（ａ）が２〜１２個の炭素を含むことを特徴とする請求項３に記載の水溶性塗料組成物。
【請求項５】
前記イソシアネートモノマー（ｂ）が２〜１２個の炭素を含むことを特徴とする請求項３に記載の水溶性塗料組成物。
【請求項６】
前記乳化エポキシ樹脂塗料（Ａ２）が、エポキシモノマー（ｃ）、多塩基カルボン酸モノマー（ｄ）及びアミノ基含有モノマー（ｅ）からなる群から選択されるモノマーを含み、
前記エポキシモノマー（ｃ）が下記式（３）：
【化３】
2005307149.tif 000011
［式中、Ｒ3は、１級、２級、３級又は４級の複数の炭素から構成される炭素鎖であり、前記炭素間にはヘテロ原子が結合されていてもよく；各Ｒ4は、水素又はアルキル基で、Ｒ4は、同一でも異なってもよく、Ｒ4の炭素間にはヘテロ原子が結合されていてもよい］で表され、
前記多塩基カルボン酸モノマー（ｄ）が下記式（４）：
【化４】
2005307149.tif 000012
［式中、Ｒ5は、１級、２級、３級又は４級の複数の炭素から構成される炭素鎖であり、ｑは、２〜４の範囲から選択される整数であり、各−ＣＯＯＨ基は、前記炭素のいずれかに結合しており、前記炭素間にはヘテロ原子が結合されていてもよい］で表され、
前記アミノ基含有モノマー（ｅ）が下記式（５）：
【化５】
2005307149.tif 000013
［式中、Ｒ6は、１級、２級、３級又は４級の複数の炭素から構成される炭素鎖であり、−Ｎ(Ｒ7)p基は、前記炭素のいずれかに結合しており、前記炭素間にはヘテロ原子が結合されていてもよく；各Ｒ7は、水素又はアルキル基で、窒素原子に結合したＲ7は、同一でも異なってもよく；ｐは、１〜２の範囲から選択される整数である］で表されることを特徴とする請求項２に記載の水溶性塗料組成物。
【請求項７】
前記ヘテロ原子が、酸素、窒素、ケイ素又は硫黄を含むことを特徴とする請求項６に記載の水溶性塗料組成物。
【請求項８】
前記エポキシモノマー（ｃ）が２〜１２個の炭素を含むことを特徴とする請求項６に記載の水溶性塗料組成物。
【請求項９】
前記多塩基カルボン酸モノマー（ｄ）が２〜１２個の炭素を含むことを特徴とする請求項６に記載の水溶性塗料組成物。
【請求項１０】
前記アミノ基含有モノマー（ｅ）が２〜１２個の炭素を含むことを特徴とする請求項６に記載の水溶性塗料組成物。
【請求項１１】
水性媒体（Ｂ）中に分散された乳化塗料（Ａ）を含み、該乳化塗料（Ａ）が２つ以上の官能基を少なくとも含む多官能基モノマーを含み、該多官能基モノマーが乾燥後に架橋プロセスを開始する水溶性塗料組成物を乾燥して得られる粉体を含む塗料。
【発明の詳細な説明】
【技術分野】
【０００１】
本発明は、概して、水溶性塗料組成物及び塗料に関するものである。より詳しくは、本発明は、ノートブック、携帯電話、パーソナル・デジタル・アシスタント（ＰＤＡ）等の種々の電子製品に適用可能な水溶性塗料組成物及び塗料に関するものである。
【背景技術】
【０００２】
水溶性塗料は、揮発性溶媒を含まず、建造物等の内部及び外部の表面に塗布するのに広く用いられている。現在、幾つかの物品又は電子製品には、「地球に優しい環境保護」の傾向に向けた配慮が払われている。地球に優しい環境保護要件に適合することは、前記物品又は電子製品の組立用材料のみならず、該物品又は電子製品の外表面に塗布される塗料にも求められている。
【０００３】
通常、幾つかの家庭用品には、水溶性の乳化アクリル系塗料が利用されている。しかしながら、ノートブック、携帯電話、パーソナル・デジタル・アシスタント（ＰＤＡ）等の電子製品については、外表面の硬さ、耐摩耗性及び耐溶剤性等の機械特性が必要なものと考えられる。
【０００４】
従来、乳化した又は未乳化のスチレンモノマー、メタクリル酸メチルモノマー等から水溶性塗料を得ている。この乳化塗料は、二官能基モノマーから構成されているため、脱水プロセス後、直鎖状ポリマーが生成する。この乳化塗料を前記電子製品の外表面に塗布した場合、（硬さ、耐摩耗性及び耐溶剤性等の）機械特性が、必要要件を満足しない。そのため、現在の乳化塗料を前記電子製品に塗布することができない。
【発明の開示】
【発明が解決しようとする課題】
【０００５】
そこで、本発明は、乾燥後に良好な機械特性を有する水溶性塗料組成物及び塗料を志向する。
【０００６】
本発明は、ノートブック、携帯電話、パーソナル・デジタル・アシスタント（ＰＤＡ）等の種々の電子製品に適用可能な水溶性塗料組成物及び塗料を提供する。
【課題を解決するための手段】
【０００７】
本発明の一実施態様によれば、水溶性塗料組成物が提供される。該水溶性塗料組成物は、水性媒体（Ｂ）中に分散された乳化塗料（Ａ）を含む。該乳化塗料（Ａ）は、２つ以上の官能基を少なくとも含む多官能基モノマーを含み、該多官能基モノマーは、脱水（加熱乾燥）プロセス中に容易に架橋する。
【０００８】
本発明の他の実施態様によれば、前記乳化塗料（Ａ）は、水溶性の乳化ポリウレタン塗料（Ａ１）又は乳化エポキシ樹脂塗料（Ａ２）を含む。
【０００９】
前記水溶性乳化ポリウレタン塗料（Ａ１）は、多価アルコールモノマー（ａ）及びイソシアネートモノマー（ｂ）からなる群から選択されるモノマーを含む。前記多価アルコールモノマー（ａ）は、下記式（１）で表され、前記イソシアネートモノマー（ｂ）は、下記式（２）で表される。
【化１】
2005307149.tif 000003
【００１０】
式（１）中、Ｒ1は、１級、２級、３級又は４級の複数の炭素から構成される炭素鎖であり、ｎは、２〜４の範囲から選ばれる整数であり、−ＯＨ基は、前記炭素のいずれかに結合しており、前記炭素間には酸素原子又は他の原子が結合されていてもよい。
【００１１】
式（２）中、Ｒ2は、１級、２級、３級又は４級の複数の炭素から構成される炭素鎖であり、ｍは、２〜４の範囲から選ばれる整数であり、−ＮＣＯ基は、前記炭素のいずれかに結合しており、前記炭素間には酸素原子又は他の原子が結合されていてもよい。
【００１２】
各多価アルコールモノマー（ａ）は、２つ以上の−ＯＨ基を少なくとも含む。好ましくは、該多価アルコールモノマー（ａ）は、２〜１２個の炭素を含む。該多価アルコールモノマー（ａ）は、１種の多価アルコールモノマーを含んでもよいし、２種以上の多価アルコールモノマーの混合物を含んでもよい。
【００１３】
各イソシアネートモノマー（ｂ）は、２つ以上の−ＮＣＯ基を少なくとも含む。好ましくは、該イソシアネートモノマー（ｂ）は、２〜１２個の炭素を含む。
【００１４】
前記乳化エポキシ樹脂塗料（Ａ２）は、エポキシモノマー（ｃ）、多塩基カルボン酸モノマー（ｄ）及びアミノ基含有モノマー（ｅ）からなる群から選択されるモノマーを含む。前記エポキシモノマー（ｃ）は、下記式（３）で表され、前記多塩基カルボン酸モノマー（ｄ）は、下記式（４）で表され、前記アミノ基含有モノマー（ｅ）は、下記式（５）で表される。
【化２】
2005307149.tif 000004
【００１５】
式（３）中、Ｒ3は、１級、２級、３級又は４級の複数の炭素から構成される炭素鎖であり、前記炭素間には、酸素、窒素、ケイ素、硫黄等のヘテロ原子が結合されていてもよい。Ｒ4は、水素又はアルキル基である。Ｒ4は、同一でも異なってもよく、Ｒ4の炭素間には、酸素、窒素、ケイ素、硫黄等のヘテロ原子が結合されていてもよい。
【００１６】
式（４）中、Ｒ5は、１級、２級、３級又は４級の複数の炭素から構成される炭素鎖であり、ｑは、２〜４の範囲から選択される整数であり、各−ＣＯＯＨ基は、前記炭素のいずれかに結合しており、前記炭素間には、酸素、窒素、ケイ素、硫黄等のヘテロ原子が結合されていてもよい。
【００１７】
式（５）中、Ｒ6は、１級、２級、３級又は４級の複数の炭素から構成される炭素鎖であり、−Ｎ(Ｒ7)p基は、前記炭素のいずれかに結合しており、前記炭素間には、酸素、窒素、ケイ素、硫黄等のヘテロ原子が結合されていてもよい。各Ｒ7は、水素又はアルキル基で、窒素原子に結合したＲ7は、同一でも異なってもよく、ｐは、１〜２の範囲から選択される整数である。
【００１８】
各エポキシモノマー（ｃ）は、２つのエポキシ基を少なくとも含み、好ましくは、式（６）で表される。該エポキシモノマー（ｃ）は、１種のエポキシモノマーを含んでもよいし、２種以上のエポキシモノマーの混合物を含んでもよい。
【化３】
2005307149.tif 000005
【００１９】
各多塩基カルボン酸モノマー（ｄ）は、２つ以上の−ＣＯＯＨ基を少なくとも含む。好ましくは、該多塩基カルボン酸モノマー（ｄ）は、２〜１２個の炭素を含む。
【００２０】
各アミノ基含有モノマー（ｅ）は、２つ以上のアミノ基を少なくとも含む。好ましくは、該アミノ基含有モノマー（ｅ）は、２〜１２個の炭素を含む。
【００２１】
本発明は、コア・シェル構造を有する乳化ポリマー塗料にも適用できる。該乳化ポリマー塗料のシェル層を最初に処理して多官能基を含ませるので、該多官能基が、脱水（加熱乾燥）プロセスの間に架橋を開始させて、前記シェル層に高度に架橋された構造を形成する。
【００２２】
本発明は、上述の水溶性塗料組成物を乾燥して得られる粉体を含む塗料を提供する。該粉体は、基板上にスプレーすることもできる。
【００２３】
本発明の水溶性塗料組成物では、親水性二官能基モノマー又は多官能基モノマーを前記乳化塗料の表面上に結合させる。脱水（加熱乾燥）の際に重合が行われ、半相互貫入高分子網目構造、相互貫入高分子網目構造又は高度架橋構造を有する塗料が生成する。そのため、前記電子製品の外表面に本発明の塗料を適用することで、その（硬さ、耐摩耗性及び耐溶剤性等の）機械特性を改善することができる。
【発明の効果】
【００２４】
従前の疎水性塗料に比べて、本発明の水溶性塗料組成物は、健康に有害でない。その上、該水溶性塗料組成物を乾燥して得られる粉体は、基板上にスプレーすることができ、その機械特性を改善することができる。
【発明を実施するための最良の形態】
【００２５】
上記の一般的な記載及び以下の詳細な説明のいずれも、単に模範的なもので且つ説明のためのものであり、請求の範囲に記載された本発明を限定するものではない。上記一般的記載及び下記詳細な説明の双方が模範的で、請求の範囲に記載された本発明の更なる説明を提供することを意図するものであることを理解すべきである。
添付の図面は、本発明の更なる理解をもたらすために盛り込まれたものであり、本明細書に組み込まれて、本明細書の一部を構成する。該図面は、本発明の実施態様を図説しており、前記記載と共に、本発明の原理を説明する役割を果たす。
【００２６】
図１は、本発明の一実施態様に従う半相互貫入高分子網目構造（ＳＩＰＮ）を示す図である。
【００２７】
図２は、本発明の一実施態様に従う相互貫入高分子網目構造（ＩＰＮ）を示す図である。
【００２８】
図３は、本発明の一実施態様に従う典型的なコア・シェル乳化ポリマーを示す図である。
【００２９】
図４は、本発明の一実施態様に従うコア・シェル乳化ポリマーの多官能基間の作用を示す図である。
【００３０】
本発明の水溶性塗料組成物は、水性媒体（Ｂ）中に分散された乳化塗料（Ａ）を含む。該乳化塗料（Ａ）は、多官能基モノマーを含む。該多官能基モノマーは、２つ以上の官能基を少なくとも含み、該多官能基モノマーは、脱水（加熱乾燥）プロセス中に架橋を開始する。
【００３１】
本発明の一実施態様によれば、前記乳化塗料（Ａ）は、水溶性の乳化ポリウレタン塗料（Ａ１）又は乳化エポキシ樹脂塗料（Ａ２）を含む。
【００３２】
前記水溶性乳化ポリウレタン塗料（Ａ１）は、多価アルコールモノマー（ａ）及びイソシアネートモノマー（ｂ）からなる群から選択される少なくとも１種のモノマーを含む。前記多価アルコールモノマー（ａ）は、下記式（１）で表され、前記イソシアネートモノマー（ｂ）は、下記式（２）で表される。
【化４】
2005307149.tif 000006
【００３３】
式（１）中、Ｒ1は、１級、２級、３級又は４級の複数の炭素から構成される炭素鎖であり、ｎは、２〜４の範囲から選ばれる整数であり、−ＯＨ基は、前記炭素のいずれかに結合しており、前記炭素間には酸素原子又は他の原子が結合されていてもよい。
【００３４】
式（２）中、Ｒ2は、１級、２級、３級又は４級の複数の炭素から構成される炭素鎖であり、ｍは、２〜４の範囲から選ばれる整数であり、−ＮＣＯ基は、前記炭素のいずれかに結合しており、前記炭素間には酸素原子又は他の原子が結合されていてもよい。
【００３５】
各多価アルコールモノマー（ａ）は、２つ以上の−ＯＨ基を少なくとも含む。該多価アルコールモノマー（ａ）には、例えば、エチレングリコール、ジエチレングリコール、トリエチレングリコール、テトラエチレングリコール、ペンタエチレングリコール、ヘキサエチレングリコール、ヘプタエチレングリコール、オクタエチレングリコール等のポリグリコール；プロピレングリコール、ジプロピレングリコール、トリプロピレングリコール、テトラプロピレングリコール等のポリプロピレングリコール；及び１,３-プロピレングリコール、１,３-ブチレングリコール、１,４-ブチレングリコール、１,５-ペンチレングリコール、１,６-ヘキシレングリコール、２,２-ジメチル-１,３-プロピレングリコール、２-エチル-２-ブチル-１,３-プロピレングリコール、２-エチル-２-イソブチル-１,３-プロピレングリコール、２,２,４-トリメチル-１,６-ヘキシレングリコール、１,２-シクロヘキサンジメタノール、１,３-シクロヘキサンジメタノール、１,４-シクロヘキサンジメタノール、２,２,４,４-テトラメチル-１,３-シクロブチレングリコール、４,４'-ジアルキルジフェノール、４,４'-メチレンジフェノール又は４,４'-イソプロピレンジフェノールが含まれる。ここで、該多価アルコールモノマー（ａ）は、水溶性を考慮して、２〜１２個の炭素を含む。該多価アルコールモノマー（ａ）は、１種単独の多価アルコールモノマーを含んでもよいし、２種以上の多価アルコールモノマーの混合物を含んでもよい。
【００３６】
各イソシアネートモノマー（ｂ）は、２つ以上の−ＮＣＯ基を少なくとも含む。該イソシアネートモノマー（ｂ）には、例えば、ポリイソシアネート誘導体又はその混合物が含まれる。該ポリイソシアネート誘導体は、ヘキサメチレンジイソシアネート、イソホロンジイソシアネート、ビス(４-イソシアネートシクロヘキシル)メタン、ビス(４-イソシアネートフェニル)メタン、ビス(３-クロロ-４-イソシアネートフェニル)メタン、２,４-メチルフェニレンジイソシアネート、２,６-メチルフェニレンジイソシアネート、トリ(４-イソシアネートフェニル)メタン、１,２-フェニルジメチルジイソシアネート、１,４-フェニルジメチルジイソシアネート、１,２-ヒドロフェニルジメチルジイソシアネート、１,４-ヒドロフェニルジメチルジイソシアネート、テトラメチルフェニルジメチルジイソシアネート、ヒドロテトラメチルフェニルジメチルジイソシアネート、ヘキサメチレンジイソシアネート、ノルボルナンジイソシアネート等のウラミノ（uramino）形成、ビウレット反応、二量化（ウラミノ−ジケトン化）、三量化（イソシアノウラタイゼーション（uratization））、付加又はカルボニルイミン化から得ることができる。前記イソシアネートモノマー（ｂ）は、１種単独のイソシアネートモノマーを含んでもよいし、２種以上のイソシアネートモノマーの混合物を含んでもよい。該イソシアネートモノマー（ｂ）は、水溶性を考慮して、２〜１２個の炭素を含む。
【００３７】
前記乳化エポキシ樹脂塗料（Ａ２）は、エポキシモノマー（ｃ）、多塩基カルボン酸モノマー（ｄ）及びアミノ基含有モノマー（ｅ）からなる群から選択される少なくとも１種のモノマーを含む。前記エポキシモノマー（ｃ）は、下記式（３）で表され、前記多塩基カルボン酸モノマー（ｄ）は、下記式（４）で表され、前記アミノ基含有モノマー（ｅ）は、下記式（５）で表される。
【化５】
2005307149.tif 000007
【００３８】
式（３）中、Ｒ3は、１級、２級、３級又は４級の複数の炭素から構成される炭素鎖であり、前記炭素間には、酸素、窒素、ケイ素、硫黄等のヘテロ原子が結合されていてもよい。Ｒ4は、水素又はアルキル基である。Ｒ4は、同一でも異なってもよく、Ｒ4の炭素間には、酸素、窒素、ケイ素、硫黄等のヘテロ原子が結合されていてもよい。
【００３９】
式（４）中、Ｒ5は、１級、２級、３級又は４級の複数の炭素から構成される炭素鎖であり、ｑは、２〜４の範囲から選択される整数であり、各−ＣＯＯＨ基は、前記炭素のいずれかに結合しており、前記炭素間には、酸素、窒素、ケイ素、硫黄等のヘテロ原子が結合されていてもよい。
【００４０】
式（５）中、Ｒ6は、１級、２級、３級又は４級の複数の炭素から構成される炭素鎖であり、−Ｎ(Ｒ7)p基は、前記炭素のいずれかに結合しており、前記炭素間には、酸素、窒素、ケイ素、硫黄等のヘテロ原子が結合されていてもよい。各Ｒ7は、水素又はアルキル基で、窒素原子に結合した総てのＲ7は、同一でも異なってもよく、ｐは、１〜２の範囲から選択される整数である。
【００４１】
各エポキシモノマー（ｃ）は、２つのエポキシ基を少なくとも含み、好ましくは、式（６）：
【化６】
2005307149.tif 000008
で表される。好ましくは、該エポキシモノマー（ｃ）は、２〜１２個の炭素を含む。該エポキシモノマー（ｃ）は、１種単独のエポキシモノマーを含んでもよいし、２種以上のエポキシモノマーの混合物を含んでもよい。
【００４２】
各多塩基カルボン酸モノマー（ｄ）は、２つ以上の−ＣＯＯＨ基を少なくとも含む。該多塩基カルボン酸モノマー（ｄ）には、例えば、ヘミメリット酸、トリメリット酸、トリメシン酸、メロファン酸、ピロメリット酸、フェニルテトラカルボン酸、フェニルヘキサカルボン酸、シクロプロピル-１,２,３-トリカルボン酸、シクロペンチル-１,２,３,４-テトラカルボン酸、エチルテトラカルボン酸等が含まれる。また、前記多塩基カルボン酸は、グリコールと反応してエーテルを生成できる、多塩基カルボン酸無水物、エーテルオキシクロライド、ハライド及びそれらの誘導体であってもよい。前記多塩基カルボン酸モノマー（ｄ）は、１種単独の多塩基カルボン酸モノマーを含んでもよいし、２種以上の多塩基カルボン酸モノマーの混合物を含んでもよい。好ましくは、該多塩基カルボン酸モノマー（ｄ）は、２〜１２個の炭素を含む。
【００４３】
各アミノ基含有モノマー（ｅ）は、２つ以上のアミノ基を少なくとも含む。好ましくは、該アミノ基含有モノマー（ｅ）は、２〜１２個の炭素を含む。
【００４４】
前記水性媒体（Ｂ）は、水、親水性溶媒又はそれらの混合物を含む。親水性溶媒には、例えば、メタノール、エタノール、２-プロパノール等；プロピレングリコールモノメチルエーテル、エチルグリコールエーテル、ブチルグリコールエーテル等；シクロヘキサノールが含まれる。ここで、水及び前記親水性溶媒の混合比は、限定されない。
【００４５】
本発明の一実施態様に従う前記水溶性塗料組成物の構成は、上記した通りである。架橋反応のメカニズムは正確には不明だが、架橋反応で最も起こりそうな反応メカニズムは、重合反応であるものと思われる。前記親水性二官能基モノマー又は多官能基モノマーは、前記乳化塗料の表面に結合する。脱水（加熱乾燥）プロセスの間に、重合反応が開始される。前記水溶性塗料組成物が二官能基モノマーを含む場合、前記重合反応が、図１に示すような半相互貫入高分子網目構造（ＳＩＰＮ）の形成をもたらすであろう。前記水溶性塗料組成物が多官能基モノマーを含む場合、前記重合反応が、図２に示すような相互貫入高分子網目構造（ＩＰＮ）の形成をもたらすであろう。従来の直鎖状塗料に比べて、本発明のＳＩＰＮ塗料又はＩＰＮ塗料は、表面の機械特性を改善することができる。従って、前記電子製品の外表面上に本発明の塗料を塗布することによって、前記電子製品の（硬さ、耐摩耗性及び耐溶剤性等の）機械特性を十分に改善することができる。
【００４６】
図１及び図２は、例えば、物品の表面に塗布された塗料の表面構造を示しており、図中、黒線で描かれた表面構造は、多官能基モノマーを全く含まない前記水溶性ポリウレタン塗料（Ａ１）又はエポキシ樹脂塗料（Ａ２）等の水溶性塗料によって得ることができ、点線で描写されたより平滑な表面構造は、多官能基モノマーを含む前記水溶性ポリウレタン塗料（Ａ１）又はエポキシ樹脂塗料（Ａ２）によって得ることができ、該平滑な表面構造は、表面上の多官能基モノマーの存在に起因するものであろう。前記水溶性塗料が、二官能基モノマーを含む場合、前記表面構造は、図１に示すような半相互貫入高分子網目構造（ＳＩＰＮ）を含む。前記水溶性塗料が、多官能基モノマー（Ｃ２）を含む場合、前記表面構造は、図２に示すような相互貫入高分子網目構造（ＩＰＮ）を含む。
【００４７】
本発明は、コア・シェル構造を有する乳化ポリマー塗料にも適用できる。前記多官能基が、脱水（加熱乾燥）プロセスの間に架橋プロセスを開始して、前記シェル層に高度に架橋された構造を形成できるように、前記乳化ポリマー塗料のシェル層を最初に処理して多官能基を含ませる。
【００４８】
図３は、典型的なコア・シェル乳化ポリマーを示す図である。図４は、コア・シェル乳化ポリマーの多官能基間の反応を示す図である。図３及び図４に示すように、シェル層を処理して多官能基を含ませるので、該多官能基及び前記水溶性塗料の組成間の架橋が、加熱乾燥プロセスの間に、前記シェル層上に高度に架橋した構造を形成する。
【００４９】
加えて、本発明の水溶性塗料組成物を乾燥して得られる粉体は、基板上にスプレーして、該基板の機械特性を改善することができる。
【００５０】
必要に応じて、本発明の水溶性塗料組成物には、染料又は他の添加剤を加えることもできる。
【００５１】
上記のように、本発明の水溶性塗料組成物においては、前記親水性二官能基モノマー又は多官能基モノマーを乳化塗料の表面に結合させる。脱水（加熱乾燥）プロセスの間に、前記塗料組成物の重合反応が開始され、半相互貫入高分子網目構造、相互貫入高分子網目構造又は高度架橋構造を有する構造が形成される。従って、前記電子製品の外表面に本発明の塗料を塗布することによって、該電子製品の（硬さ、耐摩耗性及び耐溶剤性等の）機械特性を効果的に改善することができる。
【００５２】
従来の疎水性塗料に比べて、前記水溶性塗料組成物は、水溶性溶媒を含むため、ヒトの健康に有害でない。その上、水溶性塗料組成物を乾燥して得られる粉体を基板上にスプレーして、該基板の機械特性を改善することができる。
【００５３】
本発明の範囲又は精神から逸脱しない限り、本発明の構造に種々の変形及び変化を施すことが可能であることが、当業者には明らかである。前述の観点から、本発明の変形及び変化が、添付の請求の範囲及びその均等の範囲内にある限り、本発明は、それら本発明の変形及び変化をもカバーするということが意図される。
【図面の簡単な説明】
【００５４】
【図１】本発明の一実施態様に従う半相互貫入高分子網目構造（ＳＩＰＮ）を示す図である。
【図２】本発明の一実施態様に従う相互貫入高分子網目構造（ＩＰＮ）を示す図である。
【図３】本発明の一実施態様に従う典型的なコア・シェル乳化ポリマーを示す図である。
【図４】本発明の一実施態様に従うコア・シェル乳化ポリマーの多官能基間の作用を示す図である。
【図１】
2005307149.tif 000014
【図２】
2005307149.tif 000015
【図３】
2005307149.tif 000016
【図４】
2005307149.tif 000017